(57)【要約】  安価な光触媒能を有する材料を得る。  二酸化珪素を成分に含むガラス繊維をハロゲン化処理することにより光触媒を得る。使用するガラスとしては、溶融石英、ソーダ石灰ガラス、無アルカリガラス、ホウケイ酸ガラスがある。使用するハロゲン化水素酸にはフッ化水素酸、塩化水素酸、臭化水素酸があるが、フッ化水素酸を使用するのが最も好ましい。  形状には粒状、繊維状、板状体がある。このガラスは紫外光以外の可視光でも光触媒能を発揮する。また、撥水効果も有する。  このガラスは有機物を分解することができ、板状体は建築物の窓ガラス、自動車等運輸装置の窓ガラスとして、繊維状体は吸・排気装置等のフィルタとして使用される。【特許請求の範囲】
【請求項１】
二酸化珪素以外の成分を含むガラスをハロゲン化水素酸で処理したことを特徴とする、光触媒能を有するガラス。
【請求項２】
前記ガラスがソーダ石灰ガラスであることを特徴とする、請求項１の光触媒能を有するガラス。
【請求項３】
前記ガラスが無アルカリガラスであることを特徴とする、請求項１の光触媒能を有するガラス。
【請求項４】
前記ガラスがホウケイ酸ガラスであることを特徴とする、請求項１の光触媒能を有するガラス。
【請求項５】
前記ハロゲン化水素酸がフッ化水素酸であることを特徴とする、請求項１の光触媒能を有するガラス。
【請求項６】
前記ハロゲン化水素酸が塩化水素酸であることを特徴とする、請求項１の光触媒能を有するガラス。
【請求項７】
前記ハロゲン化水素酸が臭化水素酸であることを特徴とする、請求項１の光触媒能を有するガラス。
【請求項８】
前記ガラスが粒状体であることを特徴とする、請求項１の光触媒能を有するガラス。
【請求項９】
前記ガラスが繊維状体であることを特徴とする、請求項１の光触媒能を有するガラス。
【請求項１０】
前記ガラスが板状体であることを特徴とする、請求項１の光触媒能を有するガラス。
【請求項１１】
二酸化珪素を含むガラスをハロゲン化水素酸で処理した繊維状体により形成されたフィルタ。
【請求項１２】
二酸化珪素を含むガラスをハロゲン化水素酸で処理した繊維状体によって構成されたフィルタを用いた給・排気用装置。
【発明の詳細な説明】
【技術分野】
【０００１】
本発明は、広い波長領域にわたる光に感応し、有害有機物質を分解して効果的に無害化するための光触媒材料及びその応用として光触媒材料を用いて構成されたフィルタに係るものである。
【背景技術】
【０００２】
高いエネルギーを与えなければ進行しない反応を、光によって進行させる光触媒反応があり、これまでに二酸化チタン、酸化亜鉛、硫化カドミウム、酸化タングステンなどのいわゆる半導体触媒や、ルテニウムビピリジル錯体のような金属錯体が光触媒材料として知られている。【０００３】
これらの中で二酸化チタンは最も安定性が高く、しかも生物毒性をほとんど示さないので、各種の化学反応や、環境浄化のための光触媒として広く用いられている。
この光触媒は４００ｎｍ付近の近紫外光の照射によって充満帯にある電子が伝導帯に励起されることにより電荷分離を生じ、このようにして生じた電荷サイトで、水酸ラジカルやスーパーオキシドアニオンが発生し、これらの強力な酸化作用で、有機ハロゲン化合物やＮＯｘのような環境汚染物質を分解する。【０００４】
また、半導体製造設備、手術室等の医療設備、医薬製造設備、食品製造設備が設置されている現場への給気、あるいは原子力施設の排気装置にはガラス繊維で構成されたＨＥＰＡフィルタ(High Efficiency Particurate Air Filter)が使用されている。【０００５】
ＪＩＳによれば、ＨＥＰＡフィルタは「定格風量で粒径が０.３μｍの粒子に対して９９.９７％以上の粒子捕集率をもち、かつ初期損失損失が２４５Ｐａ以下の性能を持つエアフィルタ」である。
ＨＥＰＡフィルタのフィルタ部分は一般的に直径１〜１０μｍ以下のガラス繊維を数１０μｍの空隙をもたせて１０％程度の充填率で充填して構成されている。【０００６】
給排気中にはＨＥＰＡフィルタの捕集対象である粒径が０.３μｍ以上の粒子以外に各種の液体状あるいは気体状の有機物が存在し、これらはＨＥＰＡフィルタによっても除去することができない。
ＨＥＰＡフィルタによって除去することができない粒子等が給気先にとって有害物である場合には他の手段を併用して無害化しているが、給排気設備が複雑になり、高価になる。【０００７】
ＨＥＰＡフィルタ等のフィルタの多くはガラス繊維を使用している。
ガラス繊維は二酸化珪素を主成分としているが、二酸化珪素は安定な物質であり、化学的活性は低く、有害物質を無害化する触媒能を期待することはできない。【０００８】
安定な物質である二酸化珪素に化学的活性を与えるために、ほぼ純粋な二酸化珪素の結晶である人工水晶の細粒をフッ化水素酸（ＨＦ）等のハロゲン化水素酸で処理することにより光触媒能力を付与することがこれまでにいくつか提案されている。【０００９】
二酸化チタンに代えて、安価であり、安定な物質である純粋な二酸化珪素（ＳｉＯ２）の結晶である人工水晶の細粒をフッ化水素酸（ＨＦ）で処理した光触媒能力がＷＯ２００５／０８９９４１号公報，特開２００６−５１１１７５号公報，特開２００７−０９８２０５号公報，特開２００７−０９８２０６号公報及び特開２００７−３０７４３０号公報に示されている。【００１０】
天然水晶あるいは人工水晶を粒状の無機物あるいは有機物に担持させた光触媒材料が特開２００７−０９８２０５号公報に示されている。【００１１】
板状、粒状、粉末状、ブロック状、繊維状の石英（二酸化珪素）ガラスを用い、フッ化水素酸，塩化水素酸，臭化水素酸によりハロゲン化処理をした光触媒材料が特開２００４−２９０７４７号公報及び特開２００４−２９０７４８号に示されている。【００１２】
天然シリカ，人工シリカ，溶融石英，シリカゾル等の粒状の二酸化珪素を用い、その細粒をフッ化水素酸によりハロゲン化処理をした光触媒材料が特開２００７−０９８２０６号に示されている。
この文献には、天然シリカ，人工シリカ，溶融石英，シリカゾル等を粒状の無機物あるいは有機物に担持させた光触媒材料も示されている。【００１３】
天然水晶あるいは人工水晶を用い、その細粒をフッ化水素酸によりハロゲン化処理をした光触媒材料が特開２００７−０９８２０５号公報に示されている。
この文献には、光触媒材料を粒状の無機物あるいは有機物に担持させることが示されている。【００１４】
天然シリカ，人工シリカ，溶融石英，シリカゾル等の粒状の二酸化珪素を用い、その細粒をフッ化水素酸によりハロゲン化処理をした光触媒材料が特開２００７−０９８２０６号公報に示されている。
この文献には、この光触媒材料を粒状の無機物あるいは有機物に担持させることも示されている。【００１５】
人工水晶の細粒を粒状の無機物あるいは有機物に担持させた光触媒材料が特開２００７−３０７４３０号公報に示されている。
【先行技術文献】
【特許文献】
【００１６】
【特許文献１】ＷＯ２００５／０８９９４１号公報
【特許文献２】特開２００４−２９０７４７号公報
【特許文献３】特開２００４−２９０７４８号公報
【特許文献４】特開２００６−５１１１７５号公報
【特許文献５】特開２００７−０９８２０５号公報
【特許文献６】特開２００７−０９８２０６号公報
【特許文献７】特開２００７−３０７４３０号公報
【特許文献８】特開２００７−０９８２０５号公報
【発明の概要】
【発明が解決しようとする課題】
【００１７】
この出願では、安価な光触媒能材料を得ることを課題とする。【００１８】
この出願では、細粒以外の形態を有する光触媒を得ることを課題とする。【００１９】
この出願では、紫外線以外の光を利用することが可能な光触媒を得ることを課題とする。【００２０】
この出願では、光触媒能を有するフィルタを得ることを課題とする。【００２１】
この出願では、光触媒能を有するフィルタを用いた給・排気用装置を得ることを課題とする。
【課題を解決するための手段】
【００２２】
発明者等は、ソーダ石灰ガラス、無アルカリガラス、ホウケイ酸ガラスの二酸化珪素含有材料をフッ化水素酸処理した材料でも、光触媒能が得られることを発見した。【００２３】
発明者等は、ソーダ石灰ガラス、無アルカリガラス、ホウケイ酸ガラスの二酸化珪素含有材料をフッ化水素酸処理した材料で、光触媒能が得られることを発見した。【００２４】
発明者等は、ソーダ石灰ガラス、無アルカリガラス、ホウケイ酸ガラス等の二酸化珪素含有材料をハロゲン化水素酸処理した材料で、光触媒能が得られることを発見した。【００２５】
発明者等は、ハロゲン化水素酸処理をしていない二酸化珪素含有材料による細粒以外の板あるいは繊維状の材料が光触媒能を有することを発見した。【００２６】
発明者等は、窓ガラスに用いられるソーダ石灰ガラスをフッ化水素酸処理した材料が、光触媒能を有することを発見した。【００２７】
これらの発見に基づいて、発明者等は以下の構成の発明を提供する。【００２８】
この出願においては、この事実に基づき先に述べた発明の課題を解決する手段として、ソーダ石灰ガラス材料をハロゲン化水素酸処理した光触媒として提供する。【００２９】
この出願においては、以下の手段をこれらの課題を解決するための手段として提供する。【００３０】
ハロゲン化水素酸処理したソーダ石灰ガラスである光触媒材料。【００３１】
ハロゲン化水素酸処理したガラス繊維である光触媒材料。【００３２】
ハロゲン化水素酸処理したガラス繊維からなる光触媒能を有するフィルタ。【００３３】
ハロゲン化水素酸処理したソーダ石灰ガラス繊維からなる光触媒能を有するフィルタを用いた給・排気装置。【００３４】
さらに具体的な構成は、次のとおりである。【００３５】
（１）二酸化珪素以外の成分を含むガラスをハロゲン化水素酸で処理した、光触媒能を有するガラス。【００３６】
（２）二酸化珪素以外の成分を含むガラスがソーダ石灰ガラスである、前記（１）の光触媒能を有するガラス。【００３７】
（３）二酸化珪素以外の成分を含むガラスが無アルカリガラスである、前記（１）の光触媒能を有するガラス。【００３８】
（４）二酸化珪素以外の成分を含むガラスがホウケイ酸ガラスである、前記（１）の光触媒能を有するガラス。【００３９】
（５）ハロゲン化水素酸がフッ化水素酸である、前記（１）の光触媒能を有するガラス。【００４０】
（６）ハロゲン化水素酸が塩化水素酸である、前記（１）の光触媒能を有するガラス。【００４１】
（７）ハロゲン化水素酸が臭化水素酸である、前記（１）の光触媒能を有するガラス。【００４２】
（８）ガラスが粒状体である、前記（１）の光触媒能を有するガラス。【００４３】
（９）ガラスが繊維状体である、前記（１）の光触媒能を有するガラス。【００４４】
（９）ガラスが板状体である、前記（１）の光触媒能を有するガラス。【００４５】
（１０）二酸化珪素成分を含むガラスをハロゲン化水素酸で処理した繊維状体により形成されたフィルタ。【００４６】
（１１）二酸化珪素成分を含むガラスをハロゲン化水素酸で処理した繊維状体により形成されたフィルタを用い手構成した給・排気用装置。
【発明の効果】
【００４７】
これらの手段により、次の効果を得ることができる。【００４８】
ハロゲン化水素酸処理したソーダ石灰ガラスは、光を照射されると有機汚染物質を分解する。【００４９】
ハロゲン化水素酸処理したガラス繊維は、織成布あるいは不織布にすることにより、光触媒能を有するフィルタが得られる。【００５０】
ハロゲン化水素酸処理したソーダ石灰ガラス板は、紫外光あるいは可視光を照射されると有機物を分解する。
その上、このハロゲン化水素酸処理したソーダ石灰ガラスはガラス板表面が平滑透明な状態でも触媒能を発揮する。
【発明を実施するための形態】
【００５１】
光触媒能の計測は、基本的な事項をメチレンブルーの褪色試験によって計測し、実用的な光触媒能をシックハウス症候群の原因物質の一つであるアセトアルデヒドの分解試験によって計測した。
【００５２】
〈メチレンブルー褪色試験方法〉
メチレンブルー褪色試験は次のようにして行った。
試料を洗浄・乾燥後、メチレンブルー水溶液に入れ、ブラックライトからの波長が３００〜４００nmの紫外光を２４時間照射し、その前後の波長６６４nmの光に対する吸光度の変化から、メチレンブルー水溶液の褪色率を計測した。
【００５３】
また、試料を２４時間暗所下において、試料へのメチレンブルーの吸着率を計測した。
【００５４】
メチレンブルー水溶液として、０.０３７４ｇのメチレンブルー三水和物（ＭＷ＝３７４）に精製水を加えて１００ｍＬとしたメチレンブルー水溶液５ｍＬに対し精製水４９５ｍＬを添加した濃度０.０１mmol/Ｌのものを用いた。
【００５５】
褪色率の測定は、ポリスチレン製容器中のメチレンブルー試薬２０ｍＬに試料を入れ、暗室中でブラックライトからの波長が３００〜４００nmの紫外光を２４時間照射し、照射前と照射後の波長６６４ｎｍの光についてのメチレンブルー試薬の吸光度の変化を測定した。
【００５６】
吸光度測定結果に基づき、以下に示すランバートベールの式よりメチレンブルー試薬の褪色率（％）を算出し、試料のメチレンブルー試薬の分解率を得た。
１００−Ａｂｓ（２４ｈ）／Ａｂｓ（０ｈ）×１００＝褪色率（％）
ここで、Ａｂｓ（２４ｈ）は、２４時間照射後の吸光率、
Ａｂｓ（０ｈ）は、照射前の吸光率である。
【００５７】
また、吸光度の変化を確認するために試料を２４時間暗所下において、試料へのメチレンブルーの吸着率（％）を計測し、真の触媒能と考えられる褪色率と吸着率の差（％）を算出した。
【００５８】
〈アセトアルデヒド分解試験方法〉
アセトアルデヒド分解試験は次のようにして行った。
試料を洗浄・乾燥後、濃度を５．０ppm、ガス流量を１．０Ｌ／分としたアセトアルデヒド雰囲気に置き、ブラックライトからの波長が３００〜４００nmの紫外光を照射し、単位時間当たりのアセトアルデヒドの分解量及びアセトアルデヒドの分解により発生する単位時間当たりの二酸化炭素の発生量を計測した。
【００５９】
実施例１，２，３により、結晶性の水晶に代えて非結晶性のガラスを光触媒として用いる例を説明する。
【実施例１】
【００６０】
〈ソーダ石灰ガラス粒〉
実施例１として、ソーダ石灰ガラス粒を光触媒として用いる例を説明する。
試料１は、含有量が１％未満の成分を省略した基本的な組成がＳｉＯ２が７１.９％，ＣａＯが７.８％，Ａｌ２Ｏ３が１.７％，ＭｇＯが４.０％，Ｎａ２Ｏが１３.３％である一般に使用されているソーダ石灰ガラスからなるガラス繊維を濃度１０％のフッ化水素酸水溶液に５分間浸漬処理し、洗浄・乾燥させて粒径０.２mmに粉砕したものである。【００６１】
このようにして得られたガラス試料をメチレンブルー水溶液に浸漬し、可視光を７０時間照射又は暗所下で７０時間静置したものについて、照射あるいは静置の前後におけるメチレンブルーの褪色率を計測した。【００６２】
試料１によるメチレンブルーの褪色率はフッ化水素酸処理をした場合に４２％であった。
なお、フッ化水素酸処理をしていない場合は２２％であった。【００６３】
このデータから、試料１のソーダ石灰ガラスはフッ化水素酸処理をしなくてもメチレンブルーの褪色において有効であり、フッ化水素酸処理をした場合にはさらに有効である。
【実施例２】
【００６４】
〈無アルカリガラス〉
試料２は、含有量が１％未満の成分を省略した基本的な組成がＳｉＯ２が５５.０％，ＣａＯが２３.０％，Ａｌ２Ｏ３が１４.２％，Ｂ２Ｏ３が６.２％である無アルカリガラスである。【００６５】
試料２によるメチレンブルーの褪色率はフッ化水素酸処理をした場合に４２％であった。
なお、フッ化水素酸処理をしていない場合は１６％であった。【００６６】
このデータから、試料２の無アルカリガラスはフッ化水素酸処理をしなくてもメチレンブルーの褪色において有効であり、フッ化水素酸処理をした場合にはさらに有効である。
【実施例３】
【００６７】
〈ホウケイ酸ガラス〉
試料３は、含有量が１％未満の成分を省略した基本的な組成がＳｉＯ２が３３.０％，ＣａＯが６.８％，Ａｌ２Ｏ３が１.３％，Ｂ２Ｏ３が３７.４％，ＭｇＯが５.５％，Ｎａ２Ｏが１６.０％であるホウケイ酸ガラスである。【００６８】
試料３によるメチレンブルーの褪色率はフッ化水素酸処理をした場合に２６％であった。
なお、フッ化水素酸処理をしていない場合は１６％であった。【００６９】
このデータから、試料３のホウケイ酸ガラスはフッ化水素酸処理をしなくてもメチレンブルーの褪色率において有効であり、フッ化水素酸処理をした場合にはさらに有効である。
【実施例４】
【００７０】
〈ガラス繊維〉
粒状のガラスに代えて繊維状のガラスを用いた光触媒について説明する。【００７１】
〈メチレンブルー褪色試験方法〉
ガラス繊維による褪色率の測定は、石英ガラス製容器中のメチレンブルー試薬１００ｍＬにフッ化水素酸処理したガラス繊維１ｇを入れ、蛍光灯からの可視光を２４時間照射し、照射前と照射後の波長６６４ｎｍの光についてのメチレンブルー試薬の吸光度を測定した。【００７２】
吸光度測定結果に基づき、前述したランバートベールの式よりメチレンブルー試薬の褪色率（％）を算出し、試料のメチレンブルー試薬の分解率を得た。【００７３】
試料４は、一般的なガラス繊維であるソーダ石灰ガラス繊維であり、含有量が１％未満の成分を省略した基本的な組成はＳｉＯ２が７１.９％，ＣａＯが７.８％，Ａｌ２Ｏ３が１.７％，ＭｇＯが４.０％，Ｎａ２Ｏが１３.３％である一般に使用されているソーダ石灰ガラスからなるガラス繊維を濃度０.０５％，０.１％，０.５％，１％のフッ化水素酸水溶液に５分間浸漬処理し、洗浄・乾燥したものである。【００７４】
この試料４により、１２％〜２３％のメチレンブルー褪色率が得られた。
なお、同じソーダ石灰ガラス繊維でフッ化水素酸に浸漬処理していない場合のメチレンブルー褪色率は７％である。
【実施例５】
【００７５】
〈ガラス板〉
粒状あるいは繊維状に代えて板状のガラスを用いた光触媒を説明する。
実施例５として、前述したソーダ石灰ガラス板を用いた例について説明する。【００７６】
厚さ１mmのソーダ石灰ガラス板を３０×３０mm２に切り出し、フッ化水素酸溶液に浸漬しその濃度及び処理時間を変化させて浸漬処理した後、水洗いし乾燥させたものを試験片とした。
以下、フッ化水素酸溶液濃度及び処理時間を変化させて処理した試験片である試料５〜試料１４に関して、褪色率（％）、吸着率（％）及び差（％）を以下に示す。【００７７】
試料５は、濃度５％のフッ化水素酸に５分間浸漬処理したものである。
試料５の褪色率は１５％、吸着率は１５％、その差は０％であった。【００７８】
試料６は、濃度１０％のフッ化水素酸に５分間浸漬処理したものである。
試料６の褪色率は１４％、吸着率は１５％、その差は−１％であった。【００７９】
試料７は、濃度１％のフッ化水素酸に５分間浸漬処理したものである。
試料７の褪色率は１６％、吸着率は１５％、その差は１％であった。【００８０】
試料８は、濃度１０％のフッ化水素酸に１０分間浸漬処理したものである。
試料８の褪色率は２１％、吸着率は１６％、その差は５％であった。【００８１】
試料９は、濃度２０％のフッ化水素酸に５分間浸漬処理したものである。
試料９の褪色率は１９％、吸着率は１４％、その差は５％であった。【００８２】
試料５〜９の褪色率、吸着率及びその差について考察した結果、褪色率２１％、吸着率１６％であった試料８及び褪色率１９％、吸着率１４％であった試料９が有用であると判定した。
さらに処理条件を確認すすために、フッ化水素酸濃度を２０％と一定にし、浸漬処理時間を変えた試料１０〜試料１４を用意し、同様な計測を行った。【００８３】
試料１０は、フッ化水素酸に１５分間浸漬処理したものである。
試料１０の褪色率は２２％、吸着率は１１％、その差は１１％であった。【００８４】
試料１１は、フッ化水素酸に１５分間浸漬処理したものである。
試料１１の褪色率は１３％、吸着率は５％、その差は８％であった。【００８５】
試料１２は、試料７と同様にフッ化水素酸に１５分間浸漬処理したものである。
この試料１２は褪色率は１３％と試料７と同じであるが、吸着率が１１％と大きく、その差は２％であった。【００８６】
試料１３は、フッ化水素酸に２０分間浸漬処理したものである。
試料１３の褪色率は１５％、吸着率は８％、その差は７％であった。【００８７】
なお、試料１３は特記すべき事項としてロータス効果と推定される撥水性を示した。【００８８】
試料１４は、フッ化水素酸に３０分間浸漬処理したものである。
試料１４の褪色率は２％と小さいが、吸着率は０％であるため、その差は２％であった。【００８９】
試料１１及び試料１２が同一処理条件にも関わらす異なる吸着率を示したため、同一条件下で試料のバラ付きを調べることを目的として、全て濃度２０％に１５分間浸漬処理という同一条件で処理した試料１５〜試料１９の褪色率、吸着率及びその差を以降に示す。【００９０】
試料１５の褪色率は２２％、吸着率は１１％、その差は１１％であった。【００９１】
試料１６の褪色率は１３％、吸着率は５％、その差は８％であった。【００９２】
試料１７の褪色率は１３％、吸着率は１１％、その差は２％であった。【００９３】
試料１８の褪色率は８％、吸着率は６％、その差は２％であった。【００９４】
試料１９の褪色率は８％、吸着率は８％、その差は０％であった。【００９５】
バラ付きはあるが、以上に示した試料はメチレンブルーの分解を行う触媒能を有していることが明らかである。【００９６】
〈参考例〉
フッ化水素酸処理した青板ガラスの触媒能と比較するために、二酸化チタンをソーダ石灰ガラス基板上に塗布してアナターゼ型二酸化チタンとした比較試料の褪色率は２９％、吸着率は２５％、その差は４％であった。【００９７】
〈アセトアルデヒド分解試験〉
アセトアルデヒド分解試験で使用した試料２０は実施例１〜１５の場合と同様に一般的に使用されているソーダ石灰ガラスであり、含有量が１％未満の成分を省略した基本的な組成はＳｉＯ２が７１.９％，ＣａＯが７.８％，Ａｌ２Ｏ３が１.７％，ＭｇＯが４.０％，Ｎａ２Ｏが１３.３％である。【００９８】
試料２０は、試料１０〜１２と同じに濃度２０％のフッ化水素酸に１５分間浸漬処理した後、水洗いし乾燥させた厚さ１mmのソーダ石灰ガラスを５０×１００mm２に切り出したものである。【００９９】
試料２０によるアセトアルデヒドの単位時間当たりの分解量は０．９８μmol／時、二酸化炭素の単位時間当たりの生成量は１．３８μmol／時であり、アセトアルデヒドの除去率は７．１１％，二酸化炭素への転化率は５％である。
この結果から、試料２０のソーダ石灰ガラスはアセトアルデヒドについて実用可能な触媒能を有している。【０１００】
最後に、一般の使用状況でのメチレンブルー褪色を知るために、試料２０のソーダ石灰ガラスと同じ条件の試料２１を用いて、蛍光灯からの紫外光を紫外線カットフィルタにより除いた波長４００〜７１０nmの可視光を６時間照射したところ、４％の褪色率が得られた。
この結果から、試料２０のソーダ石灰ガラスはアセトアルデヒドについて実用可能な触媒能を有している。
【産業上の利用可能性】
【０１０１】
ハロゲン化水素酸処理したソーダ石灰ガラスは、光を照射されることにより有機物を分解する光触媒能を発揮する。【０１０２】
この触媒能は紫外光でしか触媒能を有しない二酸化チタンと異なり、可視光によっても触媒能を発揮するため、きわめて効率的であり、有用である。【０１０３】
ハロゲン化水素酸処理したソーダ石灰ガラス繊維は、織製布あるいは不織布にすることにより、光触媒能を有するフィルタを得ることができる。【０１０４】
ハロゲン化水素酸処理したガラス繊維からなるフィルタを用いた給・排気装置は、有機物を除去することが求められる施設において有用である。【０１０５】
この出願に係る発明のハロゲン化水素酸処理したソーダ石灰板ガラスは、平滑透明でありながら、光を照射されることにより有機物を分解する光触媒能を発揮する。【０１０６】
この板ガラスは窓ガラスに使用可能であり、大気と接する側の面は大気中の有機汚染物質を分解除去、屋内側はシックハウス症候群の原因物質であるアセトアルデヒド、調理場における油煙、たばこの煙等を分解除去可能であり、建築物の窓材料として有用である。【０１０７】
また、自動車等の車両の窓ガラスとして使用した場合には車外の排気ガス中の有機物質の分解除去、車内の各種有機物質の分解除去能を期待することができる。【０１０８】
また、ロータス効果と推定される撥水効果も有するため、さらにはこの撥水効果に伴う自己洗浄効果の期待でき、外気に触れる建築物の窓ガラス、車両等の輸送装置の窓ガラスとして有用である。【０１０９】
なお、定量的な測定は行っていないが、定性的には窒素酸化物に対する光触媒能も認められる。
【国際調査報告】
2012036231.tif 000002
2012036231.tif 000003
2012036231.tif 000004
2012036231.tif 000005
2012036231.tif 000006
2012036231.tif 000007
2012036231.tif 000008